(57)【要約】【課題】従来のポリイミドよりさらに耐熱性、耐薬品性に優れたポリイミドを繊維化して、耐熱性、耐薬品性を一段と向上させた、耐熱フェルト、乾式フィルター材、バグフィルターの材料として好適な繊維を提供する。【解決手段】ピロメリット酸二無水物、３，３’，４，４’−ビフェニルテトラカルボン酸二無水物などの芳香族カルボン酸二無水物と、４，４’−オキシジアニリン、３，４’−オキシジアニリン、ｐ−フェニレンジアミンなどの芳香族ジアミンから、ポリアミド酸を経て製造されるポリイミドフィルムとし、このフィルムをコイル状にしてコイル材切削法により繊維化して繊維断面の長軸、および短軸の長さが共に１０〜１３０μｍの略四角形状の繊維とすることで、耐熱性、耐薬品性に優れるポリイミド繊維を得る。【選択図】なし【特許請求の範囲】
【請求項１】
断面の長軸、および短軸の長さが共に１０〜１３０μｍの略四角形状であることを特徴とするポリイミド繊維。
【請求項２】
ポリイミドフィルムをコイル状にして、コイル材切削法により繊維化することにより製造される請求項１記載のポリイミド繊維。
【請求項３】
前記ポリイミドフィルムにおけるポリイミドが、ピロメリット酸二無水物、３，３’，４，４’−ビフェニルテトラカルボン酸二無水物から選ばれる１種類以上の芳香族カルボン酸二無水物と４，４’−オキシジアニリン、３，４’−オキシジアニリン、ｐ−フェニレンジアミンから選ばれる１種類以上の芳香族ジアミンを重合してなるポリアミド酸を経てイミド化されることを特徴とする、請求項２記載のポリイミド繊維。
【請求項４】
前記ポリイミドフィルムにおけるポリイミドが、ピロメリット酸二無水物と４，４’−オキシジアニリンを重合してなるポリアミド酸を経てイミド化されることを特徴とする、請求項２記載のポリイミド繊維。
【請求項５】
前記ポリイミドフィルムにおけるポリイミドが、３，３’，４，４’−ビフェニルテトラカルボン酸二無水物、ピロメリット酸二無水物、ｐ−フェニレンジアミン、４，４’−オキシジアニリンの４成分を重合してなるポリアミド酸を経てイミド化されることを特徴とする、請求項２記載のポリイミド繊維。
【請求項６】
前記ポリイミドフィルムにおけるポリイミドが、ピロメリット酸二無水物、４，４’−オキシジアニリン、３，４’−オキシジアニリンの３成分を重合してなるポリアミド酸を経てイミド化されることを特徴とする、請求項２記載のポリイミド繊維。
【請求項７】
前記ポリイミドフィルムにおけるポリイミドが、ピロメリット酸二無水物、４，４’−オキシジアニリン、ｐ−フェニレンジアミンから得られるポリアミド酸の３成分を重合してなるポリアミド酸を経てイミド化されることを特徴とする、請求項２記載のポリイミド繊維。
【請求項８】
前記ポリイミドフィルムにおけるポリイミドが、３，３’，４，４’−ビフェニルテトラカルボン酸二無水物およびｐ−フェニレンジアミンから得られるポリアミド酸を重合してなるポリアミド酸を経てイミド化されることを特徴とする、請求項２記載のポリイミド繊維。
【請求項９】
前記ポリイミドフィルムにおけるポリイミドが、３，３’，４，４’−ビフェニルテトラカルボン酸二無水物と４，４’−オキシジアニリンから得られるポリアミド酸を重合してなるポリアミド酸を経てイミド化されることを特徴とする、請求項２記載のポリイミド繊維。
【発明の詳細な説明】
【技術分野】
【０００１】
本発明は、耐熱フェルト、耐熱乾式フィルター、バクフィルターの材料として好適な、ポリイミド繊維に関する。
【背景技術】
【０００２】
クッション材やフィルター材に使用されるフェルトには有機繊維が使用されるが、特に鉄鋼、窯業、非鉄金属分野の製造工程でクッション材として使用されるフェルトや、ボイラ、焼却炉など産業燃焼炉の集塵設備用バグフィルターを構成するフェルトには、耐熱性、耐薬品性が必要であり、使用される有機繊維としてはポリフェニレンサルファイド系繊維、アラミド系繊維、ポリイミド繊維、フッ素系繊維などが使用されてきた。
【０００３】
しかしながら、これまで用いられていた有機の繊維は例え耐熱繊維であっても耐熱温度、耐薬品性が必ずしも満足のいくものではなかった。
【０００４】
ポリイミドは、有機高分子の中では耐熱性が優れ、耐薬品性が高い事がよく知られている。ポリイミドフィルムはその優れた特性によりＦＰＣ用途等に使用されているが、これらに使用されている、優れた特性を持つ化学構造のポリイミドの多くは溶媒に不溶であり、かつ熱可塑性ではなく溶融もしないため、繊維に適用しようとすると、通常の方法での紡糸ができず繊維化するのが困難であるという問題点があった。
【０００５】
ポリイミド繊維を得る方法としては、熱可塑性のポリイミドを使用して紡糸することによりポリイミド繊維を製造する方法〔例えば、特許文献１参照〕や、溶媒可溶なポリイミドを使用して紡糸することによりポリイミド繊維を製造する方法〔例えば、特許文献２参照〕が知られているが、これらのポリイミド繊維はその化学構造ゆえ耐熱性、耐薬品性は満足のいくものではない。
【０００６】
溶媒に不溶な、耐熱性の高い化学構造を持つポリイミド繊維の製造法としては、ポリイミドの前駆体であるポリアミド酸溶液を紡糸した後に、加熱によりイミド化してポリイミド繊維を得る方法〔例えば、特許文献３、特許文献４参照〕が知られているが、イミド化の際に水が発生するためにボイドが発生し、糸切れがおこりやすい等の問題がある。また、ポリイミドフィルムをスリット加工して繊維を得るという方法も提案されている〔特許文献５参照〕が、数μｍ〜数１０μｍの幅でのスリットは困難であり、バグフィルター製造等に必要な細い繊維を得るのは困難であるという問題点があった。
【０００７】
【特許文献１】特開２００２−３０９４４１号公報
【特許文献２】特開昭５９−１６８１２０号公報
【特許文献３】特開昭５５−１６９２５号公報
【特許文献４】特開平４−１８１１５号公報
【特許文献５】特開２００３−７３９５７号公報
【発明の開示】
【発明が解決しようとする課題】
【０００８】
前記特許文献２の発明を工業化した製品として、ベンゾフェノン−３，３’，４，４’−テトラカルボン酸、トルイレンジイソシアネート、４，４’−メチレンビス（フェニルイソシアネート）から製造されたポリイミド繊維〔インスペックファイバー社（旧レンチング社）製「Ｐ８４」（商品名）〕が知られている。しかし、このポリイミドの化学構造は、ジメチルホルムアミド等のアミド溶媒に溶解し紡糸が容易であるという、繊維への加工性という観点から選ばれており、耐熱性、耐薬品性の観点から見ると決して満足のいくものではない。
【０００９】
そこで本発明の目的は、上記ベンゾフェノン−３，３’，４，４’−テトラカルボン酸、トルイレンジイソシアネート、４，４’−メチレンビス（フェニルイソシアネート）から製造されたポリイミドに比べて耐熱性、耐薬品性に優れ、上記の従来の工業化されたポリイミド繊維を超える性能を有して、耐熱フェルト、乾式フィルター、バグフィルター等の材料として好適な、耐熱性、耐薬品性の高いポリイミド繊維を容易に得ることである。
【課題を解決するための手段】
【００１０】
本発明者らは、新しいポリイミド繊維化の手法を用いて検討を行い、これにより耐熱性、耐薬品性の高いポリイミド繊維を得ることができた。
【００１１】
すなわち、請求項１に係る発明はポリイミド繊維であり、繊維断面の長軸、および短軸の長さが共に１０〜１３０μｍの略四角形状である。
【００１２】
請求項２に係る発明は請求項１のポリイミド繊維であり、ポリイミドフィルムをコイル状にして、コイル材切削法により繊維化することにより製造される。
【００１３】
請求項３に係る発明は請求項２のポリイミド繊維であり、ピロメリット酸二無水物、３，３’，４，４’−ビフェニルテトラカルボン酸二無水物から選ばれる１種類以上の芳香族カルボン酸二無水物と４，４’−オキシジアニリン、３，４’−オキシジアニリン、ｐ−フェニレンジアミンから選ばれる１種類以上の芳香族ジアミンを重合してなるポリアミド酸を経て製造されたポリイミドフィルムを繊維化して製造される。
【００１４】
請求項４に係る発明は請求項２のポリイミド繊維であり、請求項２におけるポリイミドフィルムが、ピロメリット酸二無水物および４，４’−オキシジアニリンを重合してなるポリアミド酸を経て製造されたポリイミドフィルムを繊維化して製造される。
【００１５】
請求項５に係る発明は請求項２のポリイミド繊維であり、３，３’，４，４’−ビフェニルテトラカルボン酸二無水物、ピロメリット酸二無水物、ｐ−フェニレンジアミン、４，４’−オキシジアニリンの４成分を重合してなるポリアミド酸を経て製造されたポリイミドフィルムを繊維化して製造される。
【００１６】
請求項６に係る発明は請求項２のポリイミド繊維であり、前記ポリイミド繊維またはポリイミドフィルムは、ピロメリット酸二無水物、４，４’−オキシジアニリン、３，４’−オキシジアニリンの３成分を重合してなるポリアミド酸を経て製造されたポリイミドフィルムを繊維化して製造される。
【００１７】
請求項７に係る発明は請求項２のポリイミド繊維であり、前記ポリイミドフィルムは、ピロメリット酸二無水物、４，４’−オキシジアニリン、ｐ−フェニレンジアミンを主成分として、ポリアミド酸を経て製造されたポリイミドを重合してなるポリアミド酸を経て製造されたポリイミドフィルムを繊維化して製造される。
【００１８】
請求項８に係る発明は請求項２のポリイミド繊維であり、前記ポリイミドフィルムは、３，３’，４，４’−ビフェニルテトラカルボン酸二無水物およびｐ−フェニレンジアミンを主成分として、ポリアミド酸を経て製造されたポリイミドを重合してなるポリアミド酸を経て製造されたポリイミドフィルムを繊維化して製造される。
【００１９】
請求項９に係る発明は請求項２のポリイミド繊維であり、前記ポリイミドフィルムは、３，３’，４，４’−ビフェニルテトラカルボン酸二無水物および４，４’−オキシジアニリンを重合してなるポリアミド酸を経て製造されたポリイミドフィルムを繊維化して製造される。
【発明の効果】
【００２０】
本発明のポリイミド繊維は、従来の工業化されたポリイミド繊維よりも耐熱性、耐薬品性において一段と向上させることができ、特に高温で使用する耐熱フェルト、乾式フィルター、バグフィルターの材料として使用可能範囲が広くなり好適である。
【発明を実施するための最良の形態】
【００２１】
本発明は、ポリイミドフィルムからコイル材切削法によって繊維化することにより得られるポリイミド繊維の断面形状が略四角形で、当該断面の長軸、および短軸の長さが共に１０〜１３０μｍであるポリイミド繊維である。
【００２２】
コイル材切削法は、金属薄板から金属繊維を製造する方法として開発されたものであり、金属薄板をコイル状に巻き、その端面を切削して細径、長尺の繊維状にするものである〔非特許文献１参照〕。本発明のポリイミド繊維は、金属薄板に代えてポリイミドフィルムをコイル状に巻き、その端面を切削して繊維状にしたものである。コイル材切削法によって製造された繊維は、フィルムを細く切ったものであるから、その断面形状が略四角形となる。この略四角形の断面形状は、繊維集合体としたときに繊維同志の絡み合いがよく、繊維が滑り難くなり、フェルト、乾式フィルター、バグフィルターの材料として好適である。
【００２３】
ここでいう断面形状の略四角形とは、長方形、菱形、正方形、平行四辺形、台形、変形四角形を含むが、各辺は厳密な直線でなくても良く、４つの角も厳密な角度を持たなくても良く、角は直線の交わりに限らず丸みを帯びていても良い四角形のことである。
【００２４】
繊維断面の長軸の長さとは断面の中で取りうる最長距離のことであり、短軸の長さとは断面の中で取りうる最短距離のことであり、これらは辺の長さには限らず、例えば対角線の長さの場合も含まれる。
【００２５】
コイル材切削法で製造されるポリイミド繊維の繊度は、ポリイミドフィルムの厚さと、切削時における切削工具の刃の送り量で決まる切削幅で決めることができる。本発明が目的とするポリイミド繊維は、その最終用途により繊維の繊度が決められるべきものであるが、例えば、バグフィルターの材料として使用する場合、微粒子の捕集効果と、通気性とのバランスから、当該断面の長軸および短軸の長さが１０〜１３０μｍであるものが好ましい。
【００２６】
本発明におけるポリイミド繊維は、耐熱性の高い、非熱可塑性ポリイミドのフィルムを使用して作られる。非熱可塑性ポリイミドとは、熱をかけることにより、さらに硬化が進むものではないが、熱で軟化する性質も有していないポリイミドのことを称し、本発明で使用する非熱可塑性ポリイミドフィルムの例としては、ピロメリット酸二無水物５０モル％および４，４’−オキシジアニリン５０モル％から得られるポリアミド酸を経て製造されたポリイミドフィルム、３，３’，４，４’−ビフェニルテトラカルボン酸二無水物１０〜４０モル％、ピロメリット酸二無水物４０〜１０モル％、ｐ−フェニレンジアミン５〜４５モル％、４，４’−オキシジアニリン４５〜５モル％の４成分から得られるポリアミド酸を経て製造されたポリイミドフィルム、ピロメリット酸二無水物５０モル％、４，４’−オキシジアニリン１０〜４０モル％、３，４’−オキシジアニリン４０〜１０モル％の３成分から得られるポリアミド酸を経て製造されたポリイミドフィルム、ピロメリット酸二無水物５０モル％、４，４’−オキシジアニリン１０〜４０モル％、ｐ−フェニレンジアミン４０〜１０モル％の３成分から得られるポリアミド酸を経て製造されたポリイミドフィルム、３，３’，４，４’−ビフェニルテトラカルボン酸二無水物５０モル％およびｐ−フェニレンジアミン５０モル％から得られるポリアミド酸から製造されたポリイミドフィルム、３，３’，４，４’−ビフェニルテトラカルボン酸二無水物５０モル％および４，４’−オキシジアニリン５０モル％から得られるポリアミド酸を経て製造されたポリイミドフィルム等が挙げられる。使用するポリイミドフィルムはこれらの２種以上を組み合わせて用いても良い。ポリイミドフィルムは、厚さが７〜２００μｍの範囲のものが好ましく、さらに好ましい範囲は１０〜１３０μｍである。厚みの異なる２種類以上のフィルムを同時に使用してもかまわない。
【００２７】
【非特許文献１】兼子正生、柳沢章、繊維機械学会誌、５１卷、２号、１０６〜１１２頁、１９９８年
【実施例】
【００２８】
以下に本発明の実施例を示す。ただし、本発明は以下の実施例に何ら限定されるものではない。
【００２９】
［実施例１］ピロメリット酸二無水物５０モル％および４，４’−オシジアニリン５０モル％から得られるポリアミド酸を経て製造された厚さ２５μｍのポリイミドフィルムを、コイル切削法によりポリイミド繊維とした。得られた繊維から無作為に４本抜き出し、５ｃｍの長さに切断した。断面をレーザー顕微鏡で観察したところ、断面形状は略四角形であり、長軸の長さ×短軸の長さは、５２．２μｍ×２４．８μｍ、５３．６μｍ×２５．２μｍ、５０．２μｍ×２５．１μｍ、４９．８μｍ×２５．３μｍであった。
【００３０】
［実施例２］ピロメリット酸二無水物５０モル％および４，４’−オシジアニリン５０モル％から得られるポリアミド酸を経て製造された厚さ２５μｍのポリイミドフィルムを、コイル切削法によりポリイミド繊維とした。得られた繊維から無作為に４本抜き出し、５ｃｍの長さに切断した。断面をレーザー顕微鏡で観察したところ、断面形状は略四角形であり、長軸の長さ×短軸の長さは、２０．８μｍ×１２．５μｍ、１９．２μｍ×１２．３μｍ、２０．２μｍ×１２．６μｍ、１８．５μｍ×１２．４μｍであった。
【００３１】
［実施例３］ピロメリット酸二無水物５０モル％および４，４’−オシジアニリン５０モル％から得られるポリアミド酸を経て製造された厚さ５０μｍのポリイミドフィルムを、コイル切削法によりポリイミド繊維とした。得られた繊維から無作為に４本抜き出し、５ｃｍの長さに切断した。断面をレーザー顕微鏡で観察したところ、断面形状は略四角形であり、長軸の長さ×短軸の長さは、７０．４μｍ×４９．９μｍ、７２．５μｍ×４９．８μｍ、６９．８μｍ×４９．６μｍ、６８．９μｍ×５０．２μｍであった。
【００３２】
［実施例４］ピロメリット酸二無水物５０モル％および４，４’−オシジアニリン５０モル％から得られるポリアミド酸を経て製造された厚さ１２５μｍのポリイミドフィルムを、コイル切削法によりポリイミド繊維とした。得られた繊維から無作為に４本抜き出し、５ｃｍの長さに切断した。断面をレーザー顕微鏡で観察したところ、断面形状は略四角形であり、長軸の長さ×短軸の長さは、１２５．３μｍ×３０．８μｍ、１２４．９μｍ×２９．９μｍ、１２５．０μｍ×３１．１μｍ、１２４．８μｍ×３２．２μｍであった。
【００３３】
［実施例５］  ３，３’，４，４’−ビフェニルテトラカルボン酸二無水物３３モル％、ピロメリット酸二無水物１７モル％、ｐ−フェニレンジアミン２５モル％、４，４’−オキシジアニリン２５モル％の４成分から得られるポリアミド酸を経て製造された厚さ２５μｍのポリイミドフィルムを、コイル切削法によりポリイミド繊維とした。得られた繊維から無作為に４本抜き出し、５ｃｍの長さに切断した。断面をレーザー顕微鏡で観察したところ、断面形状は略四角形であり、長軸の長さ×短軸の長さは、４５．３μｍ×２４．９μｍ、４５．４μｍ×２５．１μｍ、４４．８μｍ×２５．１μｍ、４５．３μｍ×２５．３μｍであった。
【００３４】
［実施例６］  ピロメリット酸二無水物５０モル％、４，４’−オキシジアニリン１５モル％、３，４’−オキシジアニリン３５モル％の３成分から得られるポリアミド酸を経て製造された厚さ２５μｍのポリイミドフィルムを、コイル切削法によりポリイミド繊維とした。得られた繊維から無作為に４本抜き出し、５ｃｍの長さに切断した。断面をレーザー顕微鏡で観察したところ、断面形状は略四角形であり、長軸の長さ×短軸の長さは、４９．３μｍ×２５．２μｍ、５０．３μｍ×２５．０μｍ、５０．５μｍ×２５．１μｍ、４９．８μｍ×２５．３μｍであった。
【００３５】
［実施例７］  ピロメリット酸二無水物５０モル％、４，４’−オキシジアニリン３５モル％、ｐ−フェニレンジアミン１５モル％の３成分から得られるポリアミド酸を経て製造された厚さ２５μｍのポリイミドフィルムを、コイル切削法によりポリイミド繊維とした。得られた繊維から無作為に４本抜き出し、５ｃｍの長さに切断した。断面をレーザー顕微鏡で観察したところ、断面形状は略四角形であり、長軸の長さ×短軸の長さは、４６．８μｍ×２４．９μｍ、４６．９μｍ×２５．１μｍ、４７．４μｍ×２５．０μｍ、４７．２μｍ×２５．１μｍであった。
【００３６】
［実施例８］  ３，３’，４，４’−ビフェニルテトラカルボン酸二無水物５０モル％およびｐ−フェニレンジアミン５０モル％から得られるポリアミド酸を経て製造された厚さ２５μｍのポリイミドフィルムを、コイル切削法によりポリイミド繊維とした。得られた繊維から無作為に４本抜き出し、５ｃｍの長さに切断した。断面をレーザー顕微鏡で観察したところ、断面形状は略四角形であり、長軸の長さ×短軸の長さは、４８．２μｍ×２５．１μｍ、４８．１μｍ×２５．１μｍ、４７．８μｍ×２４．９μｍ、４８．６μｍ×２４．８μｍであった。
【００３７】
［実施例９］  ３，３’，４，４’−ビフェニルテトラカルボン酸二無水物５０モル％および４，４’−オキシジアニリン５０モル％から得られるポリアミド酸を経て製造された厚さ２５μｍのポリイミドフィルムを、コイル切削法によりポリイミド繊維とした。得られた繊維から無作為に４本抜き出し、５ｃｍの長さに切断した。断面をレーザー顕微鏡で観察したところ、断面形状は略四角形であり、長軸の長さ×短軸の長さは、５０．２μｍ×２５．１μｍ、５０．１μｍ×２４．９μｍ、４９．８μｍ×２４．９μｍ、５０．０μｍ×２５．３μｍであった。
【００３８】
［比較例１］  ベンゾフェノン−３，３’，４，４’−テトラカルボン酸、トルイレンジイソシアネート、４，４’−メチレンビス（フェニルイソシアネート）成分からのポリイミド繊維〔東洋紡績（株）、「Ｐ−８４」（商品名）〕、を無作為に４本抜き出し、５ｃｍの長さに切断した。断面をレーザー顕微鏡で観察したところ、断面形状は複雑な凸凹状であり、長軸の長さ×短軸の長さは、３０．２μｍ×１１．４μｍ、１９．４μｍ×１８．８μｍ、２５．５μｍ×１０．７μｍ、２８．８μｍ×２５．３μｍであった。
【００３９】
実施例１〜９、比較例１の繊維の耐熱性、耐薬品性を表１に示す。耐熱性は３００℃、３５０℃、４００℃の各温度に設定したオーブン内で３３６時間保持した後、繊維断面を観察し、○、△、×で劣化を判定した。判定基準は、形状変化がみられないものを○、形状変化が若干見られるものを△、形状変化が見られるものを×とした。耐薬品性は各薬品に室温で２４時間浸した後の状態を観察し、不溶のものを○、溶解したものを×とした。これらの結果から、本発明のポリイミドは耐熱性および耐薬品性が優れていることがわかる。
【００４０】
【表１】
2006176907.tif 000002
【産業上の利用可能性】
【００４１】
本発明によるポリイミド繊維は耐熱性、耐薬品性に優れ、耐熱フェルト、乾式フィルター材、バグフィルターの材料として好適である。